ОГНЕУПОРНАЯ КЕРАМИЧЕСКАЯ ШИХТА, А ТАКЖЕ ОГНЕУПОРНОЕ КЕРАМИЧЕСКОЕ ИЗДЕЛИЕ

1. Огнеупорная керамическая шихта на основе магнезии со следующими признаками:
1.1 шихта содержит следующие компоненты:
1.1.1 по меньшей мере 70 мас. % магнезии,
1.1.2 по меньшей мере один пластификатор в виде одного или нескольких следующих компонентов: шпинель, герцинит, галаксит или якобсит, а также
1.1.3 по меньшей мере один компонент, содержащий фосфор;
2
2
1.2 шихта содержит доли СаО и SiO, причем молярная доля СаО в шихте более чем в два раза выше, чем молярная доля SiO в шихте.
2
5
2
5
2. Шихта по п. 1, в которой массовая доля фосфора в шихте, рассчитанная как РО, самое большее на 50% выше или ниже значения для массовой доли РО, рассчитанной по нижеследующей формуле (I),:
свободный
причем СаО представляет собой свободную долю СаО в шихте в мас. % согласно следующей формуле (II):
с
х = доля СаО в шихте [%],
2
y = содержание SiO в шихте [%],
с = молекулярный вес СаО [г/моль] = 56 г/моль,
2
s = молекулярный вес SiO [г/моль] = 60,1 г/моль,
а = доля СаО в трикальцийфосфате [%] = 54,2% и
2
5
b = доля PO в трикальцийфосфате [%] = 45,8%.
3. Шихта по одному из предыдущих пунктов, в которой компонент, содержащий фосфор, присутствует в шихте в таких массовых долях, что фосфор,
2
5
рассчитанный как РО, присутствует в шихте в пределах от 0,1 до 5%, в пересчете на общую массу шихты.
4. Шихта по пп. 1 и 2, в которой массовая доля СаО, в пересчете на общую массу шихты, находится в пределах от 0,2 до 8 мас. %.
2
5. Шихта по пп. 1 и 2, в которой массовая доля SiO, в пересчете на общую массу шихты, находится в пределах от 0,05 до 3 мас. %.
2
3
6. Шихта по пп. 1 и 2, в которой массовая доля FeO, который находится в шихте не в виде пластификатора, в пересчете на общую массу шихты, составляет выше 3 мас. %.
7. Шихта по пп. 1 и 2, в которой массовая доля магнезии, в пересчете на общую массу шихты, находится в пределах от 70 до 97 мас. %.
8. Шихта по пп. 1 и 2, в которой массовая доля пластификатора, в пересчете на общую массу шихты, находится в пределах от 2 до 30 мас. %.
9. Формованное огнеупорное керамическое изделие, изготовленное из шихты по одному из предыдущих пунктов посредством керамического обжига и имеющее следующие фазы:
- магнезия,
- по меньшей мере одну минеральную фазу, которая образовалась из по меньшей мере одного пластификатора, а также
- по меньшей мере одну из следующих фаз: трикальцийфосфат или смешанный кристалл силикат-фосфат кальция.
10. Изделие по п. 9, в котором массовая доля трикальцийфосфата, в пересчете на общую массу изделия, находится в пределах от 0,5 до 6 мас. %.
11. Изделие по п. 9, в котором массовая доля смешанного кристалла силикат-фосфат кальция, в пересчете на общую массу изделия, находится в пределах от 0,5 до 8 мас. %.
0
12. Изделие по п. 9 со значением Т выше 1325°C.
13. Изделие по п. 9 с по меньшей мере одним из следующих физических свойств:
- модуль упругости: <70 ГПа, <60 ГПа, <50 ГПа или <40 ГПа,
- номинальная прочность на растяжение: <10 МПа, <9 МПа, <8 МПа или <7 МПа.